11.5~3質量のランタノイド、20.5~1.5質量のアルミニウム及び亜鉛の一方又は両方、及び30.2~0.6質量のマンガン及びジルコニウムの一方又は両方を含有し、残部がマグネシウム及び不可避不純物からなることを特徴とするダイカスト鋳造用高熱伝導性マグネシウム合金。1.5~3質量のランタン、0.5~1.5質量のアルミニウム、及び0.2~0.6質量のマンガンを含有し、残部がマグネシウム及び不可避不純物からなることを特徴とする請求項1に記載のダイカスト鋳造用高熱伝導性マグネシウム合金。1.5~3質量のランタン、0.5~1.5質量の亜鉛、及び0.4~0.6質量のジルコニウムを含有し、残部がマグネシウム及び不可避不純物からなることを特徴とする請求項1に記載のダイカスト鋳造用高熱伝導性マグネシウム合金。本発明もまた熱伝導性に優れたダイカスト鋳造用高熱伝導性マグネシウム合金を提供することを目的としている。本発明者らは、マグネシウム合金の鋳造性を維持するために少量のアルミニウム及び/又は亜鉛を含有させるが、アルミニウム及び/又は亜鉛を含有するマグネシウム固溶体を純マグネシウムの状態にできるだけ近づけて熱伝導率の低下を防止し、析出物による析出強化で合金強度を維持することについて鋭意検討した。その結果、マグネシウム合金に少量のランタノイドを含有させることにより、熱伝導性に優れたダイカスト鋳造用高熱伝導性マグネシウム合金が得られることを見出し、本発明を完成した。即ち、本発明のダイカスト鋳造用高熱伝導性マグネシウム合金は11.5~3質量のランタノイド、20.5~1.5質量のアルミニウム及び亜鉛の一方又は両方、及び30.2~0.6質量のマンガン及びジルコニウムの一方又は両方を含有し、残部がマグネシウム及び不可避不純物からなることを特徴とする。好ましくは、本発明のダイカスト鋳造用高熱伝導性マグネシウム合金は1.5~3質量のランタン、0.5~1.5質量のアルミニウム、及び0.2~0.6質量のマンガンを含有し、残部がマグネシウム及び不可避不純物からなることを特徴とする。また、好ましくは、本発明のダイカスト鋳造用高熱伝導性マグネシウム合金は1.5~3質量のランタン、0.5~1.5質量の亜鉛、及び0.4~0.6質量のジルコニウムを含有し、残部がマグネシウム及び不可避不純物からなることを特徴とする。本発明のダイカスト鋳造用高熱伝導性マグネシウム合金はダイカスト鋳造が可能であり、熱伝導性に優れているので、ヒートシンク等の高熱伝導性を必要とする製品をダイカスト鋳造するのに好適に用いることができる。本発明のダイカスト鋳造用高熱伝導性マグネシウム合金は11.5~3質量のランタノイド、20.5~1.5質量のアルミニウム及び亜鉛の一方又は両方、及び30.2~0.6質量のマンガン及びジルコニウムの一方又は両方を含有し、残部がマグネシウム及び不可避不純物からなるものである。本発明のダイカスト鋳造用高熱伝導性マグネシウム合金においては、ランタノイド例えば、ランタン、セリウムとアルミニウム及び亜鉛の一方又は両方とを含有するので、それらは金属間化合物を形成し、純マグネシウムに近い相の周りにその金属間化合物が点在し、その結果としてマグネシウム合金の熱伝導性が良好になる。ランタノイドの含有量が1.5質量未満の場合には、熱伝導性が不十分となる傾向があるが、ランタノイドの含有量が3質量を超えても、それに見合った効果は得られない。本発明のダイカスト鋳造用高熱伝導性マグネシウム合金においては、アルミニウム及び亜鉛の一方又は両方を合計で0.5~1.5質量含有する。アルミニウム及び亜鉛の一方又は両方を合計で0.5質量以上含有することにより、マグネシウム合金の溶融温度が低下し、ダイカスト鋳造が容易になる。しかし、アルミニウム及び亜鉛の一方又は両方を合計で1.5質量を超えて含有していると、上記のように金属間化合物を形成するとしても、熱伝導性が低下する傾向がある。本発明のダイカスト鋳造用高熱伝導性マグネシウム合金においては、結晶粒微細化材としてマンガン及びジルコニウムの一方又は両方を合計で0.2~0.6質量含有する。マンガン及びジルコニウムの一方又は両方を合計で0.2質量以上含有することにより結晶粒微細化の効果が得られるが、マンガン及びジルコニウムの一方又は両方を合計で0.6質量を超えても、それに見合った効果は得られない。本発明のダイカスト鋳造用高熱伝導性マグネシウム合金においては、1.5~3質量のランタン、0.5~1.5質量のアルミニウム、及び0.2~0.6質量のマンガンを含有し、残部がマグネシウム及び不可避不純物からなることが好ましい。この場合にはマンガンは不純物除去剤としても機能する。また、本発明のダイカスト鋳造用高熱伝導性マグネシウム合金においては、1.5~3質量のランタン、0.5~1.5質量の亜鉛、及び0.4~0.6質量のジルコニウムを含有し、残部がマグネシウム及び不可避不純物からなることが好ましい。以上に説明した本発明のダイカスト鋳造用高熱伝導性マグネシウム合金は、ダイカスト鋳造が可能であり、熱伝導性に優れているので、ヒートシンク等の高熱伝導性を必要とする製品をダイカスト鋳造するのに好適に用いることができる。以下に実施例を挙げて、本発明を具体的に説明する。実施例1~8第1表に示す組成のマグネシウム合金となるように原材料を混合、溶解させて溶湯とした。135tonダイカストコールドチャンバーマシンを用いて、溶湯温度700°C±20°Cでダイカスト鋳造により30mm×30mm×200mmの試験片を作製した。<熱伝導率の測定>上記の手順で作製した実施例1~8の試験片について、レーザーフラッシュ法により熱伝導率を求めた。試験結果は第1表に示す通りであった。第1表のデータから明らかなように、実施例1~8のマグネシウム合金はの試験片は、いずれもAZ91Dよりも熱伝導性に優れている。